ЭКСТРУДИРОВАННЫЕ АРМИРОВАННЫЕ ВОЛОКНАМИ ЦЕМЕНТНЫЕ ИЗДЕЛИЯ, ИМЕЮЩИЕ СВОЙСТВА КАМНЯ, И СПОСОБЫ ИХ ПОЛУЧЕНИЯ

3
3
1. Цементное композитное изделие, имеющее свойства камня, причем изделие содержит экструдируемую цементную композицию, содержащую гидравлический цемент, агрегат, модификатор реологии и волокна, по существу гомогенно распределенные в экструдируемой цементной композиции, и включенные в количестве более около 2% (на объем экструдируемой цементной композиции), причем цементное композитное изделие имеет величину жесткости, по меньшей мере 4 МТ и объемную плотность от около 1,3 г/см до около 2,3 г/см.
2. Цементное композитное изделие по п.1, где экструдируемая цементная композиция содержит мелкий агрегат и грубый агрегат.
3. Цементное композитное изделие по п.1, где волокна включены в количестве от около 3% до около 20% (на объем экструдируемой цементной композиции).
4. Цементное композитное изделие по п.1, где волокна содержат целлюлозные волокна и волокна поливинилового спирта.
5. Цементное композитное изделие по п.4, где экструдируемая цементная композиция содержит от около 1,5% (на объем экструдируемой цементной композиции) до около 5,0% (на объем экструдируемой цементной композиции) целлюлозных волокон и от около 1,5% (на объем экструдируемой цементной композиции) до около 3,5% (на объем экструдируемой цементной композиции) волокон поливинилового спирта.
6. Цементное композитное изделие по п.1, где агент, модифицирующий реологию, включен в количестве от около 0,1% (на объем экструдируемой цементной композиции) до около 4% (на объем экструдируемой цементной композиции).
7. Цементное композитное изделие по п.1, где цементное композитное изделие имеет жесткость, по меньшей мере, около 5 МТ.
2
8. Цементное композитное изделие по п.1, где цементное композитное изделие имеет прочность сжатия, по меньшей мере, около 6000 ф/д.
2
9. Цементное композитное изделие по п.1, где цементное композитное изделие имеет прочность сжатия, по меньшей мере, около 8000 ф/д.
2
10. Цементное композитное изделие по п.1, где цементное композитное изделие имеет прочность сжатия, по меньшей мере, около 10000 ф/д.
2
11. Цементное композитное изделие по п.1, где цементное композитное изделие имеет прочность на изгиб, по меньшей мере, около 1500 ф/д.
2
12. Цементное композитное изделие по п.1, где цементное композитное изделие имеет прочность на изгиб, по меньшей мере, около 4000 ф/д.
2
3
3
13. Цементное композитное изделие по п.1, где цементное композитное изделие имеет прочность на изгиб около 5700 ф/д и объемную плотность от около 1,6 г/см до около 1,7 г/см.
14. Цементное композитное изделие по п.1, не содержащее армирующий элемент.
15. Цементное композитное изделие по п.1, дополнительно содержащее по меньшей мере одну добавку к экструдируемой бетонной композиции, где добавку выбирают из группы, включающей ускорители схватывания, воздухововлекающие добавки, амины, повышающие прочность и другие усиливающие средства, диспергаторы, добавки, снижающие водопотребность, суперпластификаторы, агенты, связующие воду, модификаторы вязкости, ингибиторы коррозии, пигменты, увлажняющие агенты, водорастворимые полимеры, гидрофобизаторы, уплотняющие добавки, мелкодисперсные минеральные добавки, центры кристаллизации, летучие растворители, соли, буферные агенты, кислотные агенты, красители а также их смеси.
16. Цементное композитное изделие по п.1, где цементное композитное изделие может применяться в качестве столешницы, плитки, облицовки и черепицы.
17. Способ производства цементного изделия, имеющего свойства камня, предусматривающий:
смешивание воды, волокон и агента, модифицирующего реологию с образованием волокнистой смеси, в которой волокна по существу гомогенно диспергированы;
добавление смеси гидравлического цемента и агрегата в волокнистую смесь с получением экструдируемой цементной композиции, имеющей пластическую консистенцию и которая включает волокна в концентрации более около 2% на объем экструдируемой цементной композиции;
экструдирование экструдируемой цементной композиции в сырой промежуточный экструдат, имеющий заданную площадь поперечного сечения, причем экструдат имеет стабильную форму при экструзии, и способен сохранять по существу неизменной площадь поперечного сечения так, чтобы позволять обработку без разлома; и
3
3
принудительное или естественное отверждение гидравлического цемента с получением цементного композитного изделия, причем цементное композитное изделие имеет величину твердости по меньшей мере 4 МТ и объемную плотность от около 1,3 г/см до около 2,3 г/см.
18. Способ по п.17, где экструдируемая цементная композиция содержит мелкие агрегаты и грубые агрегаты.
19. Способ по п.17, где волокна включены в количестве от около 3% до около 20% (на объем экструдируемой цементной композиции).
20. Способ по п.17, где волокна включают волокна целлюлозы и волокна поливинилового спирта.
21. Способ по п.20, где экструдируемая цементная композиция содержит от около 1,5% (на объем экструдируемой цементной композиции) до около 5,0% (на объем экструдируемой цементной композиции) целлюлозных волокон и от около 1,5% (на объем экструдируемой цементной композиции) до около 3,5% (на объем экструдируемой цементной композиции) волокон поливинилового спирта.
22. Способ по п.17, где экструдируемая цементная композиция содержит от около 0,1% (на объем экструдируемой цементной композиции) до около 4% (на объем экструдируемой цементной композиции) агента, модифицирующего реологию.
23. Способ по п.17, где цементное композитное изделие имеет величину жесткости по меньшей мере около 5 МТ.
2
24. Способ по п.17, где цементное композитное изделие имеет прочность сжатия по меньшей мере около 6000 ф/д.
2
25. Способ по п.17, где цементное композитное изделие имеет прочность сжатия по меньшей мере около 8000 ф/д.
2
26. Способ по п.17, где цементное композитное изделие имеет прочность сжатия по меньшей мере около 10000 ф/д.
2
27. Способ по п.17, где цементное композитное изделие имеет прочность на изгиб по меньшей мере около 1500 ф/д.
2
28. Способ по п.17, где цементное композитное изделие имеет прочность на изгиб по меньшей мере около 4000 ф/д.
2
3
3
29. Способ по п.17, где цементное композитное изделие имеет прочность на изгиб около 5700 ф/д и объемную плотность от около 1,6 г/см до около 1,7 г/см.
30. Способ по п.17, где цементное композитное изделие не содержит армирующий элемент.
31. Способ по п.17, дополнительно предусматривающий добавление по меньшей мере одой добавки к волокнистой смеси, причем добавку выбирают из группы, включающей ускорители схватывания, воздухововлекающие добавки, амины, повышающие прочность и другие усиливающие элементы, диспергаторы, добавки, снижающие водопотребность, суперпластификаторы, агенты, связующие воду, модификаторы вязкости, ингибиторы коррозии, пигменты, увлажняющие агенты, водорастворимые полимеры, гидрофобизаторы, уплотняющие добавки, мелкодисперсные минеральные добавки, центры кристаллизации, летучие растворители, соли, буферные агенты, кислотные агенты, красители а также их смеси.
32. Способ по п.17, где цементное композитное изделие может применяться в качестве столешницы, плитки, облицовки и черепицы.